(57)【要約】【課題】引張強さが１１８０ＭＰａ以上、降伏比が８０％以上の高強度熱延鋼板を提供するとともに、その有利な製造方法を提案する。【解決手段】ｍａｓｓ％でＣ：０．１〜０．５％、Ｓｉ：０．５％以下、Ｍｎ：１．５％以下、Ｐ：０．０３％以下、Ｓ：０．０３％以下、Ａｌ：０．１％以下およびＮ：０．１％以下を含有し、さらにＴｉ：０．４〜２．０％、Ｎｂ：０．５〜３．０％およびＺｒ：０．５〜３．５％のうちの１種以上を含有する鋼スラブを、凝固点から１３００℃まで１．０℃／ｓｅｃ以上で冷却し、１０００℃未満に冷却することなくかつ再加熱することなく、１０００℃以上で熱間圧延を開始し、８２０℃以上で終了し、コイルに巻き取ることにより、鋼組織がフェライト単相からなり、フェライト粒内に析出した炭化物の最大径が１００ｎｍ以下で、引張強さが１１８０ＭＰａ以上、降伏比が８０％以上の高強度熱延鋼板を得る。【選択図】なし【特許請求の範囲】
【請求項１】
Ｃ：０．１〜０．５ｍａｓｓ％、Ｓｉ：０．５ｍａｓｓ％以下、Ｍｎ：１．５ｍａｓｓ％以下、Ｐ：０．０３ｍａｓｓ％以下、Ｓ：０．０３ｍａｓｓ％以下、Ａｌ：０．１ｍａｓｓ％以下およびＮ：０．１ｍａｓｓ％以下を含有し、さらに、Ｔｉ：０．４〜２．０ｍａｓｓ％、Ｎｂ：０．５〜３．０ｍａｓｓ％およびＺｒ：０．５〜３．５ｍａｓｓ％のうちから選ばれる１種または２種以上を含有し、残部がＦｅおよび不可避的不純物からなる成分組成を有する鋼スラブを熱間圧延して得た熱延鋼板であって、
鋼組織が実質的にフェライト単相からなり、そのフェライト粒内に析出した炭化物の最大径が１００ｎｍ以下で、引張強さが１１８０ＭＰａ以上、降伏比が８０％以上であることを特徴とする高強度熱延鋼板。
【請求項２】
上記成分組成に加えてさらに、Ｃｒ，Ｈｆ，Ｍｏ，Ｔａ，Ｖ，Ｗ，Ｂｅ，Ｂ，Ｃｕ，Ｎｉ，Ａｕ，Ａｇ，Ｃｏ，Ｐｔ，Ｓｂ，Ｓｎ，Ｚｎ，Ｃａ，ＭｇおよびＲＥＭのうちから選ばれる１種または２種以上を合計で２ｍａｓｓ％以下含有することを特徴とする請求項１に記載の高強度熱延鋼板。
【請求項３】
上記成分組成に加えてさらに、Ａｓ，Ｃｓ，Ｐｂ，ＳｅおよびＳｒのうちから選ばれる１種または２種以上を合計で２ｍａｓｓ％以下含有することを特徴とする請求項１または２に記載の高強度熱延鋼板。
【請求項４】
前記熱間圧延して得た鋼板の表面にめっき層を形成してなることを特徴とする請求項１〜３のいずれか１項に記載の高強度熱延鋼板。
【請求項５】
前記めっき層は、亜鉛系めっき層であることを特徴とする請求項４に記載の高強度熱延鋼板。
【請求項６】
前記亜鉛系めっき層は、溶融亜鉛めっき層であることを特徴とする請求項５に記載の高強度熱延鋼板。
【請求項７】
前記亜鉛系めっき層は、合金化溶融亜鉛めっき層であることを特徴とする請求項５に記載の高強度熱延鋼板。
【請求項８】
請求項１〜３のいずれか１項に記載の成分組成を有する鋼を溶製し、連続鋳造して得た鋼スラブを、凝固点から１３００℃までを１．０℃／ｓｅｃ以上で冷却した後、１０００℃未満に冷却することなくかつ再加熱することなく、１０００℃以上の温度で圧延を開始し、８２０℃以上の温度で仕上圧延を終了する熱間圧延し、７００〜５００℃の温度でコイルに巻き取ることにより、
鋼組織が実質的にフェライト単相からなり、該フェライト粒内に析出した炭化物の最大径が１００ｎｍ以下で、
引張強さが１１８０ＭＰａ以上、降伏比が８０％以上の熱延鋼板を得る高強度熱延鋼板の製造方法。
【請求項９】
請求項１〜３のいずれか１項に記載の成分組成を有する鋼を溶製し、連続鋳造して得た鋼スラブを、凝固点から１３００℃までを１．０℃／ｓｅｃ以上で冷却した後、Ａｒ３変態点未満の温度に冷却することなく圧延を開始し、８２０℃以上の温度で仕上圧延を終了する熱間圧延し、７００〜５００℃の温度でコイルに巻き取ることにより、
鋼組織が実質的にフェライト単相からなり、該フェライト粒内に析出した炭化物の最大径が１００ｎｍ以下で、
引張強さが１１８０ＭＰａ以上、降伏比が８０％以上の熱延鋼板を得る高強度熱延鋼板の製造方法。
【請求項１０】
前記鋼スラブの製造に、湾曲部における曲率半径Ｒ（ｍ）と鋼スラブの厚さｔ（ｍ）との比（Ｒ／ｔ）が２５以上である連続鋳造機を用いることを特徴とする請求項８または９に記載の高強度熱延鋼板の製造方法。
【請求項１１】
前記熱間圧延して得た鋼板の表面に、めっき層を形成することを特徴とする請求項８〜１０のいずれか１項に記載の高強度熱延鋼板の製造方法。
【発明の詳細な説明】
【技術分野】
【０００１】
本発明は、主として自動車等の輸送用機器の部材や、家電機器、重機、鋼構造体などに用いて好適な高強度熱延鋼板とその製造方法に関するものである。
【背景技術】
【０００２】
近年、地球環境保護の観点から、また、乗員の安全確保の観点から、自動車車体の軽量化と高強度化を図るため、自動車等の輸送用機器に用いられる鉄鋼材料の高強度化と薄肉化が積極的に進められている。また、建築・土木分野等で使用される各種の重機器に用いられる鉄鋼材料も、同様に高強度化と薄肉化が求められている。上記輸送用機器等は、素材鋼板を加工して得た部材や構造材から構成されているが、それらの強度は、通常、素材鋼板の強度と降伏比が高いほど大となる。
【０００３】
鋼を高強度化する方法としては、従来、合金元素を添加して固溶強化する固溶強化法や、高い転位密度を有する硬質変態相を生成させて高強度化する組織強化法、微細析出物を分散して析出させて高強度化する析出・分散強化法、あるいは、上記の方法を適宜組み合わせて高強度化する方法などが知られている。
【０００４】
これらの方法を用いて製造される高強度熱延鋼板の一つに、降伏比が高く、鋼組織がフェライト単相のマトリックスを有し、微細炭化物で高強度化された析出強化型熱延鋼板がある。例えば、特許文献１には、組織の大部分をポリゴナルフェライトとし、ＴｉＣを中心とした析出物による析出強化と固溶強化とを組み合わせて高強度化を図った析出強化型の高強度熱延鋼板が提案されている。しかし、この特許文献１に開示の析出強化方法は、多量のＴｉの添加が必要となるため、粗大な析出物が生成しやすく、得られる強度や加工性が不安定となりやすい。また、得られる強度は、引張強さＴＳで高々７８０ＭＰａ級程度でしかない。
【０００５】
また、特許文献２や特許文献３には、ＴｉおよびＭｏの微細炭化物を析出させることで、鋼板を安定的に高強度化する技術が開示されている。これらの特許文献に記載された技術は、鋼組織のマトリックスをフェライト単相とすることで加工性を確保しつつ、微細炭化物析出による析出強化によって高強度を達成しようとするものである。しかし、得られる引張強さは、やはり９８０ＭＰａ級まででしかない。
【０００６】
また、特許文献４には、実質的にフェライト単相組織である鋼板中に、Ｔｉ，ＭｏおよびＶの複合炭化物を分散析出させることで９８０ＭＰａ以上の引張強さが得られること、そしてその実施例には、１１８０ＭＰａ以上の引張強さの鋼板が得られることが開示されている。しかし、この特許文献４に開示された技術は、複合炭化物の平均組成と大きさの双方を好ましい条件に揃えるための適正温度範囲が狭いため、得られる鋼板に所望の強度と加工性を安定して付与することができないという問題がある。
【先行技術文献】
【特許文献】
【０００７】
【特許文献１】特開平０６−２００３５１号公報
【特許文献２】特許第３６３７８８５号公報
【特許文献３】特許第３８８２５７７号公報
【特許文献４】特開２００７−０６３６６８号公報
【発明の概要】
【発明が解決しようとする課題】
【０００８】
ところで、従来、熱延鋼板の高強度化に微細な炭化物の析出を利用する場合の析出制御は、主として熱間圧延後のランナウトテーブルにおける冷却制御やコイル巻取温度の制御によって行われてきた。
【０００９】
しかし、従来のように、連続鋳造で製造した鋼スラブを一旦室温付近まで冷却し、その後、再び所定の温度に再加熱して熱間圧延する方法では、鋼スラブが室温付近まで冷却された段階で、既に鋼スラブ中に粗大な析出物が多量に析出している。そして、この粗大析出物（主に炭化物）をスラブ再加熱時に全量溶解するよう、成分設計や加熱条件の設定を行ったとしても、スラブ再加熱のような短時間加熱では、完全を溶解させることはできない。そのため、冷却した鋼スラブを再加熱してから熱間圧延する従来の析出強化型熱延鋼板では、熱間圧延後、ランナウトテーブルでの冷却制御や巻取温度制御技術を駆使して炭化物を微細析出させても、得られる強化効果には限界があり、引張強さＴＳが１１８０ＭＰａ級の高強度鋼板を安定して得るのは難しいのが実情である。
【００１０】
本発明は、従来技術が抱える上記問題点に鑑みてなされたものであり、その目的は、引張強さが１１８０ＭＰａ以上かつ降伏比が８０％以上の高強度熱延鋼板を安定して提供するとともに、その有利な製造方法を提案することにある。
【課題を解決するための手段】
【００１１】
発明者らは、上記課題を解決するべく、スラブ中に析出する炭化物の析出挙動に着目して鋭意研究を重ねた。その結果、スラブ中に析出した粗大な炭化物の核が形成されるのは、鋳造後の鋼スラブがδフェライト領域に存在するときであること、したがって、熱間圧延後に微細な炭化物を析出させ、引張強さＴＳが１１８０ＭＰａ以上の高強度熱延鋼板を安定して得るためには、鋳造後のスラブの冷却速度を高めて、δフェライト温度域を短時間で通過させ、速やかにオーステナイト相にすることによって、炭化物の溶解度が小さいδフェライト域における析出物の核生成を抑止してやることが有効であることを見出し、本発明を完成させた。
【００１２】
上記知見に基く本発明は、Ｃ：０．１〜０．５ｍａｓｓ％、Ｓｉ：０．５ｍａｓｓ％以下、Ｍｎ：１．５ｍａｓｓ％以下、Ｐ：０．０３ｍａｓｓ％以下、Ｓ：０．０３ｍａｓｓ％以下、Ａｌ：０．１ｍａｓｓ％以下およびＮ：０．１ｍａｓｓ％以下を含有し、さらに、Ｔｉ：０．４〜２．０ｍａｓｓ％、Ｎｂ：０．５〜３．０ｍａｓｓ％およびＺｒ：０．５〜３．５ｍａｓｓ％のうちから選ばれる１種または２種以上を含有し、残部がＦｅおよび不可避的不純物からなる成分組成を有する鋼スラブを熱間圧延して得た熱延鋼板であって、鋼組織が実質的にフェライト単相からなり、そのフェライト粒内に析出した炭化物の最大径が１００ｎｍ以下で、引張強さが１１８０ＭＰａ以上、降伏比が８０％以上であることを特徴とする高強度熱延鋼板である。
【００１３】
本発明の高強度熱延鋼板は、上記成分組成に加えてさらに、Ｃｒ，Ｈｆ，Ｍｏ，Ｔａ，Ｖ，Ｗ，Ｂｅ，Ｂ，Ｃｕ，Ｎｉ，Ａｕ，Ａｇ，Ｃｏ，Ｐｔ，Ｓｂ，Ｓｎ，Ｚｎ，Ｃａ，ＭｇおよびＲＥＭのうちから選ばれる１種または２種以上を合計で２ｍａｓｓ％以下含有することを特徴とする。
【００１４】
また、本発明の高強度熱延鋼板は、上記成分組成に加えてさらに、Ａｓ，Ｃｓ，Ｐｂ，ＳｅおよびＳｒのうちから選ばれる１種または２種以上を合計で２ｍａｓｓ％以下含有することを特徴とする。
【００１５】
また、本発明の高強度熱延鋼板は、上記記熱間圧延して得た鋼板の表面にめっき層を形成してなることを特徴とする。
【００１６】
また、本発明の高強度熱延鋼板における上記めっき層は、亜鉛系めっき層であることを特徴とする。
【００１７】
また、本発明の高強度熱延鋼板における上記亜鉛系めっき層は、溶融亜鉛めっき層または合金化溶融亜鉛めっき層であることを特徴とする。
【００１８】
また、本発明は、上記のいずれかに記載の成分組成を有する鋼を溶製し、連続鋳造して得た鋼スラブを、凝固点から１３００℃までを１．０℃／ｓｅｃ以上で冷却した後、１０００℃未満に冷却することなくかつ再加熱することなく、１０００℃以上の温度で圧延を開始し、８２０℃以上の温度で仕上圧延を終了する熱間圧延し、７００〜５００℃の温度でコイルに巻き取ることにより、鋼組織が実質的にフェライト単相からなり、そのフェライト粒内に析出した炭化物の最大径が１００ｎｍ以下で、引張強さが１１８０ＭＰａ以上、降伏比が８０％以上の熱延鋼板を得る高強度熱延鋼板の製造方法を提案する。
【００１９】
また，本発明は、上記のいずれかに記載の成分組成を有する鋼を溶製し、連続鋳造して得た鋼スラブを、凝固点から１３００℃までを１．０℃／ｓｅｃ以上で冷却した後、Ａｒ３変態点未満の温度に冷却することなく圧延を開始し、８２０℃以上の温度で仕上圧延を終了する熱間圧延し、７００〜５００℃の温度でコイルに巻き取ることにより、鋼組織が実質的にフェライト単相からなり、該フェライト粒内に析出した炭化物の最大径が１００ｎｍ以下で、引張強さが１１８０ＭＰａ以上、降伏比が８０％以上の熱延鋼板を得る高強度熱延鋼板の製造方法を提案する。
【００２０】
本発明の高強度熱延鋼板の製造方法は、上記鋼スラブの製造に、湾曲部における曲率半径Ｒ（ｍ）と鋼スラブの厚さｔ（ｍ）との比（Ｒ／ｔ）が２５以上である連続鋳造機を用いることを特徴とする。
【００２１】
また、本発明の高強度熱延鋼板の製造方法は、上前記熱間圧延して得た鋼板の表面に、めっき層を形成することを特徴とする。
【発明の効果】
【００２２】
本発明によれば、従来、熱間圧延前のスラブ中に粗大に析出していた炭化物を、熱延鋼板中に微細に析出させることができるだけでなく、従来技術では有効利用されていなかった窒化物や硫化物をも微細化して析出強化に利用することができるので、引張強さＴＳが１１８０ＭＰａ以上、降伏比が８０％以上の高強度熱延鋼板を安定して製造し、提供することが可能となる。
【発明を実施するための形態】
【００２３】
まず、本発明の高強度熱延鋼板の成分組成について説明する。
Ｃ：０．１〜０．５ｍａｓｓ％
Ｃは、鋼の析出強化に必要な炭化物の形成に必須の元素である。Ｃが０．１ｍａｓｓ％未満では、析出物の量が少なく、１１８０ＭＰａの引張強さを安定して得ることが難しい。一方、０．５ｍａｓｓ％を超える添加は、溶接性の低下を招いたり、溶鋼中にＴｉＣが晶出し易くなるため、得られる鋼板の強度が低下したりする。よって、Ｃは０．１〜０．５ｍａｓｓ％の範囲とする。好ましくは０．１２〜０．４ｍａｓｓ％の範囲である。
【００２４】
Ｓｉ：０．５ｍａｓｓ％以下
Ｓｉは、脱酸剤として添加される元素であり、また、鋼を固溶強化するため、積極的に添加されている元素でもある。しかし、Ｓｉは、炭化物が析出するδフェライトの温度域を広げる作用があるので、本発明では、できる限り低減するのが望ましい。そのため、Ｓｉは０．５ｍａｓｓ％以下とする。好ましくは０．４ｍａｓｓ％以下である。
【００２５】
Ｍｎ：１．５ｍａｓｓ％以下
Ｍｎは、鋼を固溶強化する有用な元素であるとともに、焼入性を高める元素でもある。しかし、焼入性が高くなり過ぎると、ベイナイトやマルテンサイトが生成して、鋼組織のフェライト単相化や、炭化物のフェライト粒内への微細析出を阻害するようになる。よって、本発明では、Ｍｎは１．５ｍａｓｓ％以下とする。好ましくは１．０ｍａｓｓ％以下、さらに好ましくは０．８ｍａｓｓ％以下である。
【００２６】
Ｐ：０．０３ｍａｓｓ％以下
Ｐは、Ｓｉと同様、炭化物が析出するδフェライトの温度域を広げる作用があるため、できる限り低減するのが望ましい。そのため、Ｐは０．０３ｍａｓｓ％以下とする。好ましくは０．０１ｍａｓｓ％以下である。
【００２７】
Ｓ：０．０３ｍａｓｓ％以下
Ｓは、従来、ＴｉやＺｒと結合してＴｉＳやＺｒＳを形成し、析出強化に寄与する炭化物形成元素であるＴｉやＺｒを消費してしまう有害元素であると考えられていた。しかし、本発明では、凝固後の冷却速度を適正に制御するとともに、鋳造後のスラブを室温まで冷却しないようにしたため、ＴｉＳやＺｒＳの粗大化が抑制されて、熱間圧延後に微細に析出するため、これらの析出物による析出強化も鋼の高強度化に有効に活用することができる。そのため、Ｓのある程度の含有は許容される。しかし、０．０３ｍａｓｓ％を超える含有は、ＭｎＳを生成し、熱間加工性を阻害したり、加工性を低下したりする。よって、本発明では、Ｓの上限を０．０３ｍａｓｓ％とする。
【００２８】
Ａｌ：０．１ｍａｓｓ％以下
Ａｌは、鋼の脱酸剤として添加される元素である。しかし、過剰に添加すると、アルミナなどの非金属介在物の生成量が増大し、内部品質や表面品質に悪影響を及ぼすようになる。よって、Ａｌは上限を０．１ｍａｓｓ％とする。
【００２９】
Ｎ：０．１ｍａｓｓ％以下
Ｎは、従来、Ｔｉ，ＮｂおよびＺｒと結合して窒化物を形成し、析出強化に寄与する炭化物形成元素を消費してしまう有害元素と考えられていた。しかし、本発明では、鋳造後のスラブを室温まで冷却しないため、ＴｉＮ，ＮｂＮやＺｒＮの粗大化が抑制され、微細に析出する。そのため、これらの窒化物も析出強化に有効に活用することができる。しかし、０．１ｍａｓｓ％を超える添加は、粗大な窒化物の形成を却って促進するようになるため、Ｎの上限は０．１ｍａｓｓ％とする。
【００３０】
本発明の高強度熱延鋼板は、安定して高強度を確保する観点から、上記の成分に加えてさらに、炭化物形成元素であるＴｉ，ＮｂおよびＺｒのうちから選ばれる１種または２種以上を、下記の範囲で含有させる必要がある。
Ｔｉ：０．４〜２．０ｍａｓｓ％
Ｔｉは、微細な炭・窒化物を形成して析出し、鋼の高強度化に寄与する有用な元素である。しかし、Ｔｉの含有量が０．４ｍａｓｓ％未満では、１１８０ＭＰａ以上の引張強さを安定して得ることは難しい。一方、２．０ｍａｓｓ％を超える添加は、粗大なＴｉ酸化物が生成し、これに炭・窒化物が凝集して析出強化能が低下するため、やはり、１１８０ＭＰａ以上の引張強さを安定して得られなくなったり、降伏比も８０％以上を確保できなくなったりする。よって、Ｔｉを添加する場合には０．４〜２．０ｍａｓｓ％の範囲とする。
【００３１】
Ｎｂ：０．５〜３．０ｍａｓｓ％
Ｎｂは、Ｔｉと同様、炭・窒化物を形成して析出し、鋼の高強度化に寄与する有用な元素である。しかし、Ｎｂの含有量が０．５ｍａｓｓ％未満では、１１８０ＭＰａ以上の引張強さを安定して得ることは難しい。一方、３．０ｍａｓｓ％を超える添加は、粗大なＮｂ炭・窒化物が生成して凝集し、粗大化するため、やはり、１１８０ＭＰａ以上の引張強さを安定して得られなくなったり、降伏比も８０％以上を確保できなくなったりする。よって、Ｎｂを添加する場合には０．５〜３．０ｍａｓｓ％の範囲とする。
【００３２】
Ｚｒ：０．５〜３．５ｍａｓｓ％
Ｚｒは、ＴｉやＮｂと同様、炭・窒化物を形成して析出し、鋼の高強度化に寄与する有用な元素である。しかし、Ｚｒの含有量が０．５ｍａｓｓ％未満では、１１８０ＭＰａ以上の引張強さを安定して得ることは難しい。一方、３．５ｍａｓｓ％を超える添加は、粗大なＺｒ酸化物が生成し、これに炭・窒化物が凝集して粗大化するため、１１８０ＭＰａ以上の引張強さを安定して得られなくなったり、降伏比も８０％以上が得られなくなったりする。よって、Ｚｒを添加する場合には０．５〜３．５ｍａｓｓ％の範囲とする。
【００３３】
Ｃｒ，Ｈｆ，Ｍｏ，Ｔａ，Ｖ，Ｗ，Ｂｅ，Ｂ，Ｃｕ，Ｎｉ，Ａｕ，Ａｇ，Ｃｏ，Ｐｔ，Ｓｂ，Ｓｎ，Ｚｎ，Ｃａ，ＭｇおよびＲＥＭのうちから選ばれる１種または２種以上：合計で２ｍａｓｓ％以下
Ｃｒ，Ｈｆ，Ｍｏ，Ｔａ，ＶおよびＷは、上述したＴｉ，ＮｂおよびＺｒと同様、鋼中で積極的に炭化物を形成して高強度化に寄与する元素であり、また、ＢｅおよびＢは、固溶強化や粒界強化に寄与する元素であるので、より高強度を得たい場合の強化元素として適宜添加することができる。
【００３４】
また、Ｃｕは、通常、スクラップ等から混入してくる不純物元素であるが、鋼の高強度化にも有効な元素である。そこで、本発明においては、Ｃｕの混入をある程度許容することとし、リサイクル資源であるスクラップを積極的に活用し、原料コストの低減を図ることを可能とした。なお、本発明の鋼板では、Ｃｕの材質に及ぼす影響は小さいが、過剰に混入すると、熱間圧延時に熱間脆性による割れに起因した表面欠陥を発生する原因ともなるので、Ｃｕ含有量の上限は０．３ｍａｓｓ％程度に制限するのが好ましい。
【００３５】
なお、上記元素のうち、Ｃｒ，Ｍｏ，ＢおよびＣｕは、Ｍｎと同様、焼入性を高める元素であり、焼入性が高くなり過ぎると、ベイナイトやマルテンサイトが生成して、フェライト単相組織を得にくくなり、フェライト粒内への微細析出を阻害するようになる。よって、これらの元素は各々または合計で１ｍａｓｓ％以下とすることが望ましい。
【００３６】
また、Ｎｉは、鋼板の材質に及ぼす影響は小さいが、Ｃｕ添加による熱間脆性を防止し、表面品質を向上するのに有効な元素である。この効果は、Ｃｕ含有量の１／２以上の添加で得られるので、Ｃｕを含有する場合には、Ｃｕ含有量の１／２以上のＮｉを添加するのが好ましい。しかし、Ｎｉの過剰な添加は、スケールの不均一性に起因する表面欠陥を引き起こす原因となるので、上限は０．３ｍａｓｓ％程度とするのが好ましい。
【００３７】
また、Ａｕ，Ａｇ，Ｃｏ，Ｐｔ，Ｓｂ，ＳｎおよびＺｎは、表面の酸化や窒化、あるいは、酸化により生じる鋼板表層数十ミクロン領域の脱炭を抑制し、疲労特性や耐時効性等を改善する効果があるので、適宜添加することができる。ただし、Ｓｎは、上記の効果を得るためには０．００５ｍａｓｓ％以上の添加が望ましいが、過剰の添加は、鋼の靭性の低下を招くので、上限は０．２ｍａｓｓ％程度とするのが好ましい。
【００３８】
また、Ｃａ，ＭｇおよびＲＥＭは、いずれも介在物の形態制御を介して、加工性を向上するのに有効な元素であるので適宜添加することができる。
【００３９】
なお、上記の選択的に添加する元素は、上記観点から添加するが、それらの元素の添加量の合計は２ｍａｓｓ％以下に制限するのが好ましい。合計の含有量が２ｍａｓｓ％を超えると、析出物の粗大化を招き、ＴＳ≧１１８０ＭＰａとＹＲ≧８０％が得られ難くなる他、成形性の劣化や合金コストの上昇を招くからである。
【００４０】
Ａｓ，Ｃｓ，Ｐｂ，ＳｅおよびＳｒのうちから選ばれる１種または２種以上：合計で２ｍａｓｓ％以下
Ａｓ，Ｃｓ，Ｐｂ，ＳｅおよびＳｒは、本発明においては不可避的不純物として位置付けられる元素である。しかし、これらの元素は、スクラップの使用量が増加している昨今においては増加する傾向にあり、除去するのに、多大の精錬コストを要している。しかし、これらの元素は、合計の含有量が２ｍａｓｓ％以下であれば、本発明の効果を特に害することもない。よって、これらの元素は、合計で２ｍａｓｓ％以下の範囲内であれば許容することとする。
【００４１】
次に、本発明の高強度熱延鋼板の鋼組織および析出物について説明する。
本発明の高強度熱延鋼板は、炭化物を微細に析出させることによって、高強度化しかつ高い降伏比を得るため、その鋼組織のマトリックスは実質的にフェライト単相であることが必要である。ベイナイトやマルテンサイト組織では、マトリックスであるフェライト相中に微細炭化物を析出させることが困難となり、引張強さが不足するほか、降伏比が大きく低下する。また、パーライトが出現すると、セメンタイトの生成によってＣが消費され、微細炭化物の析出が抑制されるため、やはり引張強さが不足するようになる。ただし、フェライト以外の相は、面積率にして合計で５％程度以下であれば許容され得る。
【００４２】
また、本発明の高強度熱延鋼板は、１１８０ＭＰａ以上の高強度を達成するため、上記フェライト相中に析出した炭化物が１００ｎｍ以下の微細析出物であることが必要である。炭化物の最大径が１００ｎｍを超えるようになると、１１８０ＭＰａ以上の引張強さを安定して確保することが難しくなるからである。ここで、上記炭化物の最大径とは、透過型電子顕微鏡（ＴＥＭ）を用いて、抽出レプリカ法、薄膜法または分散レプリカ法などで析出した炭化物の大きさ（粒径）を、少なくとも３０個測定したときの平均値ｘに標準偏差σの３倍を加えた（ｘ＋３σ）に相当する径のことをいう。
【００４３】
本発明の高強度熱延鋼板は、上記の成分組成、鋼組織および析出物の大きさの全ての条件を満たす場合にのみ、引張強さＴＳが１１８０ＭＰａ以上を安定して確保することができるとともに、降伏応力と引張強さの比である降伏比ＹＲ（ＹＳ／ＴＳ×１００（％））を安定して８０％以上とすることができる。
【００４４】
次に、本発明の高強度熱延鋼板の製造方法について説明する。
本発明の高強度熱延鋼板は、前述した成分組成に調整した鋼を転炉や電気炉、真空脱ガス装置等を用いる常法の精錬プロセスで溶製し、連続鋳造して鋳片（鋼スラブ）とした後、その鋼スラブを、凝固点から１３００℃までを１．０℃／ｓｅｃ以上で冷却した後、１０００℃未満に冷却することなくかつ再加熱することなく、１０００℃以上の温度で圧延を開始し、８２０℃以上の温度で仕上圧延を終了する熱間圧延し、７００〜５００℃の温度でコイルに巻き取ることにより製造する。
なお、上記鋼スラブは、１００ｍｍ以上の厚さを有する通常の鋼スラブであってもよいし、あるいは、１００ｍｍ以下の厚さのいわゆる薄スラブであってもよい。
【００４５】
前述したように、引張強さＴＳが１１８０ＭＰａ以上でかつ降伏比ＹＲが８０％以上の高強度熱延鋼板を製造するためには、熱間圧延後の鋼板中に析出した炭化物の大きさを１００ｎｍ以下に微細化してやることが必要であるが、そのためには、連続鋳造後から熱間圧延前のスラブ中に、粗大な炭化物を析出させないことが重要となる。
【００４６】
発明者らの研究によれば、粗大な炭化物は、鋳造後のスラブがδフェライト領域に存在するときに、核が形成されて粗大化することが明らかとなっている。その理由は、炭化物を形成するＴｉ，Ｎｂ，Ｚｒ等の鋼への溶解度は、体心立方格子（ＢＣＣ）であるδ，αフェライト相よりも、面心立方格子（ＦＣＣ）であるγオーステナイト相の方が大きいため、δ，αフェライト相では、冷却時に炭化物形成元素が容易に過飽和となるからである。特に、高温のδフェライトでは、拡散速度が大きいため、短時間で炭化物の核が形成され、粗大化し易い。
【００４７】
したがって、粗大な炭化物の析出を防止し、引張強さＴＳが１１８０ＭＰａ以上でかつＹＲが８０％以上の高強度熱延鋼板を安定して得るためには、鋳造後のスラブの冷却速度を高めて、Ｔｉ，Ｎｂ，Ｚｒ等の炭化物が析出し易いδフェライト温度域を短時間で通過させる必要がある。そこで、本発明では、連続鋳造で製造した鋼スラブを、δフェライト領域、すなわち、凝固点から１３００℃までの温度域における平均冷却速度を１．０℃／ｓｅｃ以上で冷却することとする。１．０℃／ｓｅｃ未満では、δフェライト中に炭化物の核が形成され、その後の熱履歴で粗大化するため、熱間圧延後の析出強化能が低下し、１１８０ＭＰａ以上の引張強さを安定して確保することが難しくなるからである。さらに、１．０℃／ｓｅｃ以上で冷却した場合には、炭化物の他に、窒化物や硫化物の析出も抑制されて、熱間圧延後に微細に析出するようになるので、窒化物や硫化物の析出強化能も期待することができる。上記温度域における冷却速度は好ましくは２℃／ｓｅｃ以上である。一方、上記冷却速度が大きくなると、合金元素の拡散が不十分となり、凝固時に形成された偏析が、そのまま残存することになり、逆に、炭化物の均一微細な析出が阻害されるようになるので、上限は５０℃／ｓｅｃ程度とするのが好ましい。ここで、本発明における上記凝固点および１３００℃の温度は、スラブ表面温度から伝熱計算で得られるスラブ厚中心部の温度のことである。
【００４８】
また、発明者らのさらなる研究によれば、連続鋳造した鋼スラブに付与される歪は、炭化物の析出を促進することが明らかとなっている。現在、鋼スラブの製造に用いられている連続鋳造機は、湾曲型あるいは垂直部と湾曲部とから構成される垂直曲げ型が主流である。湾曲部の曲げ部および曲げ矯正部では、スラブ中に歪が導入されるが、この歪は、スラブ中での炭化物の析出を促進するため、熱延後に微細炭化物を析出させることを難しくする。したがって、本発明の効果を享受するためには、連続鋳造機で付与される歪をできる限り低減するのが好ましく、斯かる観点から、湾曲部の曲率半径Ｒ（ｍ）とスラブ厚ｔ（ｍ）と比（Ｒ／ｔ）は２５以上とするのが好ましい。より好ましくは２８以上である。
【００４９】
上記のようにして得た鋼スラブを熱間圧延するに当たっては、スラブを一旦室温近傍まで冷却して冷片とした後、加熱炉に装入して所定の温度（スラブ再加熱温度；ＳＲＴ）に再加熱してから熱間圧延するのが一般的である。しかし、本発明においては、連続鋳造後のスラブは、１０００℃未満まで冷却することなく、かつ、再加熱を施すことなく熱間圧延を開始して所定の板厚の熱延板（高強度熱延鋼板）とすることが必要である。ここで、スラブを冷却する下限温度を１０００℃とする理由は、後述する仕上圧延終了温度を確保するためである。
【００５０】
また、上記熱間圧延は、１０００℃以上の温度で圧延を開始し、仕上圧延を８２０℃以上で終了することが必要である。上記熱間圧延における仕上圧延終了温度（ＦＤＴ）を８２０℃以上とする理由は、８２０℃を下回ると、加工オーステナイト中に析出した炭化物は、粗大化し易いため、引張強さが１１８０ＭＰａ以上で降伏比が８０％以上の鋼板を安定して得られなくなるからである。好ましい仕上圧延終了温度は８５０℃以上である。また、圧延開始温度を１０００℃以上とする理由は、上記仕上圧延終了温度を確保するためである。
【００５１】
ただし、熱間圧延を開始する温度が１０００℃程度まで低下すると、圧延負荷が増大して、通常の粗圧延、仕上圧延からなる熱間圧延することが難しくなる。そのような場合には、厚さが１００ｍｍ以下の薄スラブを採用してもよい。さらに、この際には、粗圧延を省略してもよい。薄スラブを採用し、粗圧延を省略した場合には、熱間圧延を開始する温度は９００℃以上とすることができる。この場合、高温でのスラブ滞留時間を短くすることができるので、炭化物の粗大化を抑制する上でも好ましい。
【００５２】
また、連続鋳造後、熱間圧延機までの搬送中の鋼スラブあるいは熱間圧延中のシートバーの幅方向端部（エッジ部）をエッジヒータ等で加熱して温度を上げることは、材質上問題なく、むしろ、圧延温度が幅方向で一様になり、板幅方向の材質を均一化できるので、好ましい。この場合、熱延開始時のスラブ端部の温度を１０００℃以上にできれば、スラブ厚中心部の下限温度はＡｒ３変態点直上でも許容できる。なお、エッジヒータの加熱方式は、ガス燃焼法でも抵抗加熱や誘導加熱などの電磁気的な加熱法でもよい。
また、スラブやシートバーの搬送時の温度降下を抑えるため、搬送ルートをトンネル路としたり、搬送ルートに保熱カバーを設けたりして、エッジ部の冷却を抑制してもよい。この場合、燃料や電気を使用しないので経済的である。
【００５３】
熱間圧延して所定の板厚とした熱延鋼板は、その後、冷却してコイルに巻き取る。このときの巻取温度（ＣＴ）は、Ｔｉ，Ｎｂ，Ｚｒ等の炭窒化物を均一かつ微細に析出させ、高強度を安定して確保するためには５００〜７００℃の範囲とする必要がある。巻取温度が５００℃未満では、ベイナイト主体の組織となり、フェライト単相組織とすることができないため、フェライト粒内への炭化物の微細析出が阻害され、所望の引張強さと降伏比を確保することができなくなる。一方、ＣＴが７００℃を超えると、析出した炭化物が粗大化して析出硬化能が低下し、やはり、所望の引張強さと降伏比を得ることができなくなるからである。
【００５４】
上記のようにして得た熱延鋼板は、鋼組織がフェライト単相からなり、鋼中に析出した炭化物が１００ｎｍ以下で、引張強さが１１８０ＭＰａ以上、降伏比が８０％以上の優れた強度特性を有するものとなる。また、本発明の高強度熱延鋼板が有する、この優れた特性は、電気めっきは勿論のこと、熱処理を伴う溶融金属めっきや、その後の合金化処理等の熱処理によっても、そのまま維持される。したがって、本発明の高強度熱延鋼板は、例えば、電気亜鉛めっき鋼板のみならず、溶融亜鉛めっき鋼板や合金化溶融亜鉛めっき鋼板等の表面処理鋼板の素材として好適に用いることができる。なお、鋼板表面に形成するめっき層は、上記亜鉛系のめっき層に限定されるものではなく、Ａｌ系やＮｉ系、その他金属のめっき層であってもよい。
【実施例１】
【００５５】
表１に示した各種成分組成を有するＡ〜Ｔの鋼を溶製し、垂直曲げ型連続鋳造機を用いて、曲げ部の曲率半径Ｒ（ｍ）とスラブ厚ｔ（ｍ）におけるＲ／ｔを２６．７〜３６．４の範囲で鋼スラブを製造した後、凝固点から１３００℃までを２℃／ｓｅｃの冷却速度で冷却し、その後、１１５０〜１２５０℃まで放冷し、再加熱することなく、１０５０℃以上の温度から熱間圧延を開始し、仕上圧延終了温度ＦＤＴを８５０℃以上、巻取温度ＣＴを５２０〜６８０℃の範囲に制御して、板厚２．０ｍｍの熱延鋼板とした。
【００５６】
なお、上記のようにして得た熱延鋼板の一部については、その後、酸洗してスケールを除去した後、電気亜鉛めっきラインＥＧＬに通板し、Ｚｎ−Ｎｉ系の電気亜鉛めっき鋼板ＥＧとするか、あるいは、連続溶融亜鉛めっきラインＣＧＬに通板して６５０〜８５０℃の温度で焼鈍を施した後、溶融亜鉛めっき槽に浸漬して溶融亜鉛めっき鋼板ＧＩとするか、あるいは、その後、さらに５００〜５５０℃の温度で合金化処理を施して合金化溶融亜鉛めっき鋼板ＧＡとした。
【００５７】
【表１】
2014208885.tif 000002
【００５８】
斯くして得た熱延鋼板からサンプルを採取し、光学顕微鏡および走査型電子顕微鏡（ＳＥＭ）を用いて鋼組織を確認した。また、透過型電子顕微鏡（ＴＥＭ）を用いて、抽出レプリカ法で、析出した５０個の炭化物の大きさ（粒径）を測定し、析出物の最大径（平均値＋３σ）を求めた。さらに、上記サンプルからＬ方向を引張方向とするＪＩＳ５号引張試験片を採取し、ＪＩＳ  Ｚ２２４１に準拠して引張試験を行い、降伏応力ＹＳ、引張強さＴＳを測定し、降伏比ＹＲ（＝ＹＳ／ＴＳ×１００（％））を求めた。それらの結果は表１に併記した。
【００５９】
表１からわかるように、成分組成が本発明の条件をすべて満たす符号Ａ〜Ｈの鋼板（発明鋼）は、いずれも金属組織がフェライト単相であり、引張強さが１１８０ＭＰａ以上で、降伏比が８０％以上の強度が得られている。また、本発明の成分組成を満たす鋼板の表面に、電気亜鉛めっきを施したＥＧ鋼板（符号Ｒ）は勿論のこと、熱処理を伴う溶融亜鉛めっきを施したＧＩ鋼板（符号Ｓ）、溶融亜鉛めっき後、合金化処理を施したＧＡ鋼板（符号Ｔ）においても、上記優れた特性をそのまま維持できている。
これに対して、いずれかの成分の組成が本発明を外れている符号Ｉ〜Ｑの鋼板（比較例）は、上記いずれか１以上の特性が本発明鋼よりも劣っている。
【実施例２】
【００６０】
Ｃ：０．１７ｍａｓｓ％、Ｓｉ：０．０２ｍａｓｓ％、Ｍｎ：１．３ｍａｓｓ％、Ｐ：０．０１ｍａｓｓ％、Ｓ：０．００１ｍａｓｓ％、Ａｌ：０．０４ｍａｓｓ％、Ｎ：０．００３ｍａｓｓ％およびＴｉ：０．４ｍａｓｓ％を含有し、さらに、その他の成分として表２に示した各種成分を含有し、残部がＦｅおよび不可避的不純物からなる成分組成の鋼を溶製し、垂直曲げ型連続鋳造機を用いて、曲げ部の曲率半径Ｒ（ｍ）とスラブ厚ｔ（ｍ）におけるＲ／ｔを２６．７〜３６．４の範囲で鋼スラブを製造した後、凝固点から１３００℃までを２℃／ｓｅｃの冷却速度で冷却し、その後、１１５０〜１２５０℃まで放冷し、再加熱することなく、１０５０℃以上の温度から熱間圧延を開始し、仕上圧延終了温度ＦＤＴを８５０℃以上、巻取温度ＣＴを５２０〜６８０℃の範囲に制御して、板厚２．０ｍｍの熱延鋼板とした。
【００６１】
【表２】
2014208885.tif 000003
【００６２】
斯くして得た熱延鋼板からサンプルを採取し、実施例１と同様にして、得られた熱延鋼板の主相組織、析出した炭化物の最大径、引張強さおよび降伏比を測定し、それらの結果を表２に併記した。この表２の結果から、本発明に適合する範囲で、Ｃｒ，Ｈｆ，Ｍｏ，Ｔａ，Ｖ，Ｗ，Ｂｅ，Ｂ，Ｃｕ，Ｎｉ，Ａｕ，Ａｇ，Ｃｏ，Ｐｔ，Ｓｂ，Ｓｎ，Ｚｎ，Ｃａ，ＭｇおよびＲＥＭのうちから選ばれる１種以上を含有するＮｏ．１〜５の鋼板（発明例）は、いずれも金属組織がフェライト単相であり、引張強さが１１８０ＭＰａ以上で、降伏比が８０％以上の強度が得られている。これに対して、上記成分の組成が本発明を外れているＮｏ．６〜８の鋼板（比較例）は、上記いずれか１以上の特性が本発明鋼板よりも劣っている。
【実施例３】
【００６３】
Ｃ：０．１７ｍａｓｓ％、Ｓｉ：０．０２ｍａｓｓ％、Ｍｎ：１．３ｍａｓｓ％、Ｐ：０．０１ｍａｓｓ％、Ｓ：０．００１ｍａｓｓ％、Ａｌ：０．０４ｍａｓｓ％、Ｎ：０．００３ｍａｓｓ％およびＴｉ：０．４ｍａｓｓ％を含有し、残部がＦｅおよび不可避的不純物からなる成分組成の鋼を溶製し、垂直曲げ型連続鋳造機を用いて、曲げ部の曲率半径Ｒ（ｍ）とスラブ厚ｔ（ｍ）との比（Ｒ／ｔ）が２６．７〜３６．４の範囲で鋼スラブとした後、凝固点から１３００℃までを、表３に示した種々の冷却速度で冷却し、その後、最低温度まで放冷した後、再加熱することなく、同じく表３に示したように、粗圧延無し（仕上圧延のみ）と有りの２条件に分けて熱間圧延し、各種板厚の熱延鋼板とした。なお、一部の鋼スラブについては、連続鋳造後、室温（ＲＴ）まで冷却後、再加熱してから熱間圧延に供した。
【００６４】
また、上記のようにして得た熱延鋼板の一部については、その後、酸洗してスケールを除去した後、電気亜鉛めっきラインＥＧＬに通板し、Ｚｎ−Ｎｉ系の電気亜鉛めっき鋼板ＥＧとするか、あるいは、連続溶融亜鉛めっきラインＣＧＬに通板して６５０〜８５０℃の焼鈍を施した後、溶融亜鉛めっき槽に浸漬して溶融亜鉛めっき鋼板ＧＩとするか、あるいは、その後、さらに５００〜５５０℃で合金化処理を施して合金化溶融亜鉛めっき鋼板ＧＡとした。
【００６５】
【表３】
2014208885.tif 000004
【００６６】
斯くして得た熱延鋼板からサンプルを採取し、実施例１と同様にして、得られた熱延鋼板の主相組織、析出した炭化物の最大径、引張強さおよび降伏比を測定し、それらの結果を表３に併記した。表３からわかるように、本発明の製造条件をすべて満たすＮｏ．１〜４の鋼板（発明例）は、いずれも金属組織がフェライト単相であり、引張強さが１１８０ＭＰａ以上で、降伏比が８０％以上の強度が得られている。また、本発明の成分組成を満たす鋼板の表面に、電気亜鉛めっきを施したＥＧ鋼板（Ｎｏ．１０）は勿論のこと、熱処理を伴う溶融亜鉛めっきを施したＧＩ鋼板（Ｎｏ．１１）および溶融亜鉛めっき後、合金化処理を施したＧＡ鋼板（Ｎｏ．１２）においても、上記優れた特性をそのまま維持できている。
これに対して、凝固点から１３００℃までの冷却速度、スラブ冷却最低温度、熱間圧延条件（ＦＤＴ，ＣＴ）のいずかの条件が本発明を外れているＮｏ．５〜９の鋼板（比較例）は、上記いずれか１以上の特性が本発明鋼よりも劣っている。
【実施例４】
【００６７】
Ｃ：０．１７ｍａｓｓ％、Ｓｉ：０．０２ｍａｓｓ％、Ｍｎ：１．３ｍａｓｓ％、Ｐ：０．０１ｍａｓｓ％、Ｓ：０．００１ｍａｓｓ％、Ａｌ：０．０４ｍａｓｓ％、Ｎ：０．００３ｍａｓｓ％およびＴｉ：０．４ｍａｓｓ％を含有し、残部がＦｅおよび不可避的不純物からなる成分組成の鋼を溶製し、垂直曲げ型連続鋳造機を用いて、曲げ部の曲率半径Ｒ（ｍ）とスラブ厚ｔ（ｍ）との比（Ｒ／ｔ）が２６．７〜３６．４の範囲で鋼スラブとした後、凝固点から１３００℃までを、２．０℃／ｍｉｎの冷却速度で冷却し、その後、放冷した後、表４に示すように、エッジヒータの適用有無および粗圧延有無に分けて熱間圧延し、各種板厚の熱延鋼板とした。ここで、表４中に示したスラブ温度とは、スラブ幅中央の表面温度から伝熱計算で得られるスラブ厚中央の温度であり、スラブ端部の温度とは、幅端部の表面温度を表わしている。なお、上記鋼のＡｒ３変態点は、およそ９５０℃である。
【００６８】
【表４】
2014208885.tif 000005
【００６９】
斯くして得た熱延鋼板からサンプルを採取し、実施例１と同様にして、得られた熱延鋼板の主相組織、析出した炭化物の最大径、引張強さおよび降伏比を測定し、それらの結果を表４に併記した。表４から、スラブ端部の温度が１０００℃以上を確保できていれば、スラブ温度をＡｒ３変態点以上の温度とすることで、本発明の特性を満たす鋼板が得られることがわかる。